(57)【要約】【課題】フルオロアルキル基を含有する基を両末端に有し、中間鎖に官能基が結合されてなるフッ素系化合物に由来の構造を、ゴム基材の表面近傍における架橋ゴムのポリマー主鎖に確実かつ効率的に結合させることができ、当該フッ素系化合物による表面処理効果を、種々の溶剤との接触によっても消滅または減殺されることなく安定的に発現させることのできるゴムの表面処理方法を提供すること。【解決手段】下記一般式（Ｉ）（式中、ＲＦ　はフルオロアルキル基を含有する基、Ｒ１　は、加水分解性基との反応性を有する官能基、Ｒ２　は、水素原子またはアルキル基、Ｒ３　およびＲ４　は、水素原子または１価の有機基を表す。ｘは１〜１００の整数であり、ｙは０〜５００の整数である。）で示されるフッ素系化合物と、シランカップリング剤とを、架橋ゴムからなるゴム基材の表面近傍に存在させる工程と；当該ゴム基材を加熱処理する工程とを含む。【化１】2004067882.tif 000014【選択図】　　なし【特許請求の範囲】
【請求項１】
下記一般式（Ｉ）で示されるフッ素系化合物と、シランカップリング剤とを、架橋ゴムからなるゴム基材の表面近傍に存在させる工程と；
当該ゴム基材を加熱処理する工程と
を含むことを特徴とするゴムの表面処理方法。
【化１】
2004067882.tif 000012
（式中、ＲＦ　はフルオロアルキル基を含有する基、Ｒ１　は、加水分解性基との反応性を有する官能基、Ｒ２　は、水素原子またはアルキル基、Ｒ３　およびＲ４　は、同一または異なる、水素原子または１価の有機基を表す。ｘは１〜１００の整数であり、ｙは０〜５００の整数である。）
【請求項２】
架橋ゴムからなるゴム基材の表面にシランカップリング剤の溶液を塗布することにより、当該シランカップリング剤を当該ゴム基材の表面近傍に存在させるとともに、当該ゴム基材の表面に前記フッ素系化合物の溶液を塗布することにより、当該フッ素系化合物を当該ゴム基材の表面近傍に存在させることを特徴とする請求項１に記載のゴムの表面処理方法。
【請求項３】
架橋ゴムからなるゴム基材の表面に、前記フッ素系化合物とシランカップリング剤との混合溶液を塗布することにより、当該フッ素系化合物と、当該シランカップリング剤とを当該ゴム基材の表面近傍に存在させることを特徴とする請求項１に記載のゴムの表面処理方法。
【請求項４】
架橋ゴムからなるゴム基材をシランカップリング剤の溶液中に浸漬することにより、当該シランカップリング剤を当該ゴム基材の表面近傍に存在させるとともに、当該ゴム基材を前記フッ素系化合物の溶液中に浸漬することにより、当該フッ素系化合物を当該ゴム基材の表面近傍に存在させることを特徴とする請求項１に記載のゴムの表面処理方法。
【請求項５】
架橋ゴムからなるゴム基材を、前記フッ素系化合物とシランカップリング剤との混合溶液中に浸漬することにより、当該フッ素系化合物と、当該シランカップリング剤とを当該ゴム基材の表面近傍に存在させることを特徴とする請求項１に記載のゴムの表面処理方法。
【請求項６】
前記フッ素系化合物を示す上記一般式（Ｉ）において、Ｒ１　で表される官能基がアルコキシシリル基またはアルコキシアルコキシシリル基であることを特徴とする請求項１乃至請求項５の何れかに記載のゴムの表面処理方法。
【請求項７】
前記フッ素系化合物を示す上記一般式（Ｉ）において、Ｒ１　で表される官能基がトリメトキシシリル基であることを特徴とする請求項１乃至請求項５の何れかに記載のゴムの表面処理方法。
【請求項８】
前記フッ素系化合物を示す上記一般式（Ｉ）において、ＲＦ　で表されるフルオロアルキル基を含有する基が、−ＣＦ３　、−Ｃ２　Ｆ５　、−Ｃ３　Ｆ７　、−Ｃ６　Ｆ１３、−Ｃ７　Ｆ１５または−ＣＦ（ＣＦ３　）［ＯＣＦ２　ＣＦ（ＣＦ３　）］ｐ　ＯＣ３　Ｆ７　（式中、ｐは０，１もしくは２である）で表されることを特徴とする請求項１乃至請求項７の何れかに記載のゴムの表面処理方法。
【請求項９】
前記フッ素系化合物が、下記式（１）で示される化合物であることを特徴とする請求項１乃至請求項５の何れかに記載のゴムの表面処理方法。
【化２】
2004067882.tif 000013
（式中、ｘ’は２または３である。）
【請求項１０】
前記シランカップリング剤の有する反応性有機官能基がメルカプト基またはビニル基であることを特徴とする請求項１乃至請求項９の何れかに記載のゴムの表面処理方法。
【請求項１１】
請求項１記載の一般式（Ｉ）で示されるフッ素系化合物と、シランカップリング剤とが、少なくとも１種の溶剤に溶解された混合溶液からなるゴムの表面処理剤。
【発明の詳細な説明】
【０００１】
【発明の属する技術分野】
本発明は、ゴムの表面処理方法に関し、更に詳しくは、フルオロアルキル基を含有する基を分子両末端に有するフッ素系化合物に由来の構造を、ゴム基材の表面近傍における架橋ゴムのポリマー主鎖に確実かつ効率的に結合させることのできるゴムの表面処理方法に関する。
【０００２】
【従来の技術】
従来、フルオロアルキル基を分子両末端に有し、中間鎖に官能基が結合されてなるフッ素系化合物（オリゴマー）により樹脂の表面を処理する方法が知られている。樹脂の表面処理に適用される当該フッ素系化合物は、分子両末端におけるフルオロアルキル基が共有結合を介して中間鎖に結合されているので、非粘着性、表面潤滑性、撥水撥油性、防汚性、抗菌性および生理活性の付与など、表面処理による所期の効果を長期にわたり発現することができる。
【０００３】
かかるフッ素系化合物による樹脂の処理方法（表面処理された樹脂製品の製造方法）として、下記（１）および（２）の方法が紹介されている。
（１）当該フッ素系化合物を樹脂とともに有機溶剤に溶解した後、当該有機溶剤を除去する方法（特開平１１−２４６５７３号公報参照）。
（２）当該フッ素系化合物を光重合性モノマーに溶解して光硬化性の組成物を調製し、当該組成物を樹脂（プラスチック）の表面に塗布し、形成された塗膜を光硬化させる方法（特開平１０−２４５４１９号公報参照）。
【０００４】
【発明が解決しようとする課題】
しかして、このようなフッ素系化合物をゴム製品に適用すること、すなわち、当該フッ素系化合物を使用してゴムの表面を処理すること（表面処理されたゴム製品を製造すること）ができれば望ましい。
しかしながら、上記（１）および（２）の方法は、『樹脂』の処理方法（樹脂製品の製造方法）としては適しているものの、これらの方法に従って『ゴム』を処理しても、表面特性の良好なゴム製品を得ることはできなかった。
そこで、本発明者らは、さらに下記（３）および（４）の方法を試みた。
【０００５】
（３）未架橋ゴムからなる成形体（ゴム基材）を、当該フッ素系化合物の溶液中に浸漬し、乾燥後、当該成形体を加熱処理することにより、ゴムを架橋させるとともに、当該成形体の表面に被膜（表面処理層）を形成する方法。
（４）架橋ゴムからなる成形体（ゴム基材）を、当該フッ素系化合物の溶液中に浸漬し、乾燥後、当該成形体を加熱処理することにより、当該成形体の表面に被膜（表面処理層）を形成する方法。
【０００６】
しかしながら、上記（３）および（４）の方法においては、形成される被膜（表面処理層）の成形体（ゴム基材）に対する密着力が小さく、当該被膜が容易に剥離してしまい実用的ではない。また、被膜を構成するフッ素系化合物が種々の溶剤に溶解されやすいために、上記（３）または（４）の方法によって得られたゴム製品に溶剤を接触させると、当該被膜が溶剤に浸食・溶解されて、成形体の表面から除去されてしまう。この結果、フッ素系化合物によって付与された成形品の表面特性が減殺され、または消滅してしまう。
【０００７】
本発明は以上のような事情に基づいてなされたものである。本発明の目的は、フルオロアルキル基を含有する基を分子両末端に有し、中間鎖に官能基が結合されてなるフッ素系化合物に由来の構造を、ゴム基材の表面近傍における架橋ゴムのポリマー主鎖に確実かつ効率的に結合させることができ、当該フッ素系化合物による表面処理効果を、種々の溶剤との接触によっても消滅または減殺されることなく安定的に発現させることのできるゴムの表面処理方法を提供することにある。
【０００８】
【課題を解決するための手段】
本発明のゴムの表面処理方法は、下記一般式（Ｉ）で示されるフッ素系化合物（以下、「特定のフッ素系化合物」ともいう。）と、シランカップリング剤とを、架橋ゴムからなるゴム基材の表面近傍に存在させる工程と；当該ゴム基材を加熱処理する工程とを含むことを特徴とする。
【０００９】
【化３】
2004067882.tif 000002
【００１０】
（式中、ＲＦ　はフルオロアルキル基を含有する基、Ｒ１　は、加水分解性基との反応性を有する官能基、Ｒ２　は、水素原子またはアルキル基、Ｒ３　およびＲ４　は、同一または異なる、水素原子または１価の有機基を表す。ｘは１〜１００の整数であり、ｙは０〜５００の整数である。）
【００１１】
本発明のゴムの表面処理方法においては、下記の実施形態が好ましい。
（ａ）架橋ゴムからなるゴム基材の表面にシランカップリング剤の溶液を塗布することにより、当該シランカップリング剤を当該ゴム基材の表面近傍に存在（付着）させるとともに、当該ゴム基材の表面に特定のフッ素系化合物の溶液を塗布することにより、当該フッ素系化合物を当該ゴム基材の表面近傍に存在（付着）させること。
（ｂ）架橋ゴムからなるゴム基材の表面に、特定のフッ素系化合物とシランカップリング剤との混合溶液を塗布することにより、当該フッ素系化合物と、当該シランカップリング剤とを当該ゴム基材の表面近傍に存在（付着）させること。
（ｃ）架橋ゴムからなるゴム基材をシランカップリング剤の溶液中に浸漬することにより、当該シランカップリング剤を当該ゴム基材の表面近傍に存在（付着）させるとともに、当該ゴム基材を特定のフッ素系化合物の溶液中に浸漬することにより、当該フッ素系化合物を当該ゴム基材の表面近傍に存在（付着）させること。
（ｄ）架橋ゴムからなるゴム基材を、特定のフッ素系化合物とシランカップリング剤との混合溶液中に浸漬することにより、当該フッ素系化合物と、当該シランカップリング剤とを当該ゴム基材の表面近傍に存在（付着）させること。
【００１２】
（ｅ）特定のフッ素系化合物を示す上記一般式（Ｉ）において、Ｒ１　で表される官能基がアルコキシシリル基またはアルコキシアルコキシシリル基であること。
（ｆ）特定のフッ素系化合物を示す上記一般式（Ｉ）において、Ｒ１　で表される官能基がトリメトキシシリル基であること。
（ｇ）特定のフッ素系化合物を示す上記一般式（Ｉ）において、ＲＦ　で表されるフルオロアルキル基を含有する基が、−ＣＦ３　、−Ｃ２　Ｆ５　、−Ｃ３　Ｆ７　、−Ｃ６　Ｆ１３、−Ｃ７　Ｆ１５または−ＣＦ（ＣＦ３　）［ＯＣＦ２　ＣＦ（ＣＦ３　）］ｐ　ＯＣ３　Ｆ７　（式中、ｐは０，１もしくは２である）で表されること。
（ｈ）特定のフッ素系化合物が、下記式（１）で示される化合物であること。
（ｉ）前記シランカップリング剤の有する反応性有機官能基がメルカプト基またはビニル基であること。
【００１３】
【化４】
2004067882.tif 000003
【００１４】
（式中、ｘ’は２または３である。）
【００１５】
本発明の表面処理剤は、特定のフッ素系化合物と、シランカップリング剤とが、少なくとも１種の溶剤に溶解された混合溶液からなることを特徴とする。
【００１６】
【作用】
特定のフッ素系化合物と、シランカップリング剤とが表面近傍に存在しているゴム基材（架橋ゴム）を加熱処理することにより、当該ゴム基材を構成する架橋ゴムのポリマー主鎖に、シランカップリング剤を介して、特定のフッ素系化合物に由来の構造を結合させることができる。
すなわち、加熱処理されるゴム基材の表面近傍においては、（ｉ）特定のフッ素系化合物の有する官能基（Ｒ１　）と、シランカップリング剤の有する加水分解性基との反応、（ｉｉ）シランカップリング剤の有する反応性有機官能基と、架橋ゴムのポリマー主鎖との反応が起こる。
このように、特定のフッ素系化合物に由来の構造とシランカップリング剤との間、および、シランカップリング剤と架橋ゴムのポリマー主鎖との間に化学的な結合が形成されるため、特定のフッ素系化合物に由来の構造（表面処理層）は、ゴム基材に対して強固に密着することになる。
さらに、特定のフッ素系化合物の有する官能基と、シランカップリング剤の有する加水分解性基との反応により形成されるハイブリッドは、熱安定性および化学的安定性に優れ、特定のフッ素系化合物に対して良溶媒である種々の溶剤に対しても不溶性または難溶性となるため、当該フッ素系化合物による表面処理効果を、種々の溶剤との接触によっても消滅または減殺されることなく安定的に発現させることができるようになり、当該ゴムの耐薬品性（耐油性・耐溶剤性）を格段に向上させることができる。
【００１７】
【発明の実施の形態】
以下、本発明について詳細に説明する
本発明の表面処理方法は、上記一般式（Ｉ）で示される特定のフッ素系化合物と、シランカップリング剤とを、架橋ゴムからなるゴム基材の表面近傍に存在させる工程と；当該ゴム基材を加熱処理する工程とを含む点に特徴を有する。
【００１８】
＜ゴム基材＞
本発明の表面処理方法により処理されるゴム基材（原料ゴム）としては、特に限定されるものではなく、天然ゴム（ＮＲ）、イソプレンゴム（ＩＲ）、ブタジエンゴム（ＢＲ）、クロロプレンゴム（ＣＲ）、ブチルゴム（ＩＩＲ）、スチレンブタジエンゴム（ＳＢＲ）、ニトリルゴム（ＮＢＲ）、エチレンプロピレンゴム（ＥＰＭ，ＥＰＤＭ）、アクリルゴム（ＡＣＭ，ＡＮＭ）、エピクロロヒドリンゴム（ＣＯ，ＥＣＯ）、シリコーンゴム（ＶＭＱ，ＦＶＭＱ）、ウレタンゴム（ＡＵ，ＥＵ）、フッ素ゴム（ＦＫＭ，ＦＥＰＭ）などを例示することができる。
ゴム基材を構成するゴム組成物中には、架橋剤、架橋促進剤、老化防止剤、充填剤、可塑剤など、従来公知の種々のゴム用配合剤が含有されていてもよい。
【００１９】
＜特定のフッ素系化合物＞
本発明の表面処理方法に使用される特定のフッ素系化合物は、フルオロアルキル基を含有する基（ＲＦ　）を分子両末端に有し、加水分解性基との反応性を有する官能基（Ｒ１　）を中間鎖に有する、分子量が５００〜５０，０００程度のフッ素系のオリゴマーである。
【００２０】
特定のフッ素系化合物を構成するフルオロアルキル基を含有する基（ＲＦ　）の具体例としては、−ＣＦ３　、−Ｃ２　Ｆ５　、−Ｃ３　Ｆ７　、−Ｃ６　Ｆ１３および−Ｃ７　Ｆ１５など−Ｃｑ　Ｆ２ｑ＋１（ｑ＝１〜１０）で表されるフルオロアルキル基；−ＣＦ（ＣＦ３　）ＯＣ３　Ｆ７　、−ＣＦ（ＣＦ３　）［ＯＣＦ２　ＣＦ（ＣＦ３　）］ＯＣ３　Ｆ７　、および−ＣＦ（ＣＦ３　）［ＯＣＦ２　ＣＦ（ＣＦ３　）］２　ＯＣ３　Ｆ７　で表される基（オキシフルオロアルキレン基およびフルオロアルキル基を含有する基）を例示することができ、これらのうち、−ＣＦ（ＣＦ３　）ＯＣ３　Ｆ７　で表される基が特に好ましい。
【００２１】
特定のフッ素系化合物を構成する官能基（Ｒ１　）は、加水分解性基との反応性を有するものであり、これにより、シランカップリング剤との結合が担保される。かかる官能基（Ｒ１　）としては、トリメトキシシリル基、トリエトキシシリル基などのアルコキシシリル基；トリ（メトキシメトキシ）シリル基、トリ（メトキシエトキシ）シリル基、トリ（エトキシメトキシ）シリル基、トリ（エトキシエトキシ）シリル基などのアルコキシアルコキシシリル基を挙げることができる。これらのうち、アルコキシシリル基が好ましく、トリメトキシシリル基が特に好ましい。
特定のフッ素系化合物を構成する基（Ｒ２　）は、水素原子またはメチル基などのアルキル基である。
【００２２】
特定のフッ素系化合物を構成する基（Ｒ３　，Ｒ４　）は、同一または異なる基であって、水素原子または１価の有機基であり、ゴムの表面に付与すべき機能などに応じて適宜の基を選択することができる。Ｒ３　またはＲ４　で示される有機基としては、下記（ｉ）〜（ｖ）に示すような基を挙げることができる。
【００２３】
【化５】
2004067882.tif 000004
【００２４】
特定のフッ素系化合物を示す上記一般式（Ｉ）において、ｘは１〜１００の整数とされ、好ましくは１〜５０、更に好ましくは１〜１０、特に好ましくは１〜５の整数とされる。
また、ｙは０〜５００の整数とされ、好ましくは０〜１００、更に好ましくは０〜５０、特に好ましくは０〜１０、最も好ましくは０〜５とされる。
【００２５】
上記一般式（Ｉ）で示される特定のフッ素系化合物は、下記一般式（ＩＡ）で示される含フッ素過酸化物の存在下に、下記一般式（ＩＢ）で示される単量体と、下記一般式（ＩＣ）で示される単量体とを重合させることにより得ることができる。
【００２６】
【化６】
2004067882.tif 000005
【００２７】
特定のフッ素系化合物を構成する好適な化合物としては、上記式（１）で示される化合物、下記式（２）乃至式（５）で示される化合物を挙げることができる。特に、上記式（１）および下記式（２）で示される化合物は、１分子中に占めるフッ素原子（表面特性の向上に寄与する原子）の割合が大きいために、成形体（ゴム基材）の表面に高い効率でフッ素原子を存在させることができるので好ましい。
【００２８】
【化７】
2004067882.tif 000006
【００２９】
〔式（２）および式（３）において、ＲＦ　’　は、式：−ＣＦ（ＣＦ３　）ＯＣＦ２　ＣＦ（ＣＦ３　）ＯＣ３　Ｆ７　で示される基である。
式（２）中、ｘａは１〜１００の整数である。
式（３）中、ｘｂは１〜１００の整数、ｙｂは１〜５００の整数である。〕
【００３０】
【化８】
2004067882.tif 000007
【００３１】
〔式（４）中、ｘｃは１〜１０の整数、ｙｃは０〜１００の整数である。式（５）中、ｘｄは１〜１０の整数、ｙｄは０〜１００の整数である。〕
【００３２】
＜シランカップリング剤＞
本発明の表面処理方法に使用されるシランカップリング剤は、加水分解性基および反応性有機官能基を１分子中に含有し、特定のフッ素系化合物および架橋ゴムのポリマー主鎖のそれぞれと反応して、両者の間に強固な化学結合を形成するものである。かかるシランカップリング剤としては、下記一般式（ＩＩ）で示されるものを挙げることができる。
【００３３】
【化９】
2004067882.tif 000008
【００３４】
シランカップリング剤を示す上記一般式（ＩＩ）において、Ｒ５　は、アルキル基またはアルコキシアルキル基を示し、Ｒ６　はアルキル基を示す。また、ｍは１〜３の整数、好ましくは３であり、ｎは０〜５の整数、好ましくは０〜３の整数である。
【００３５】
シランカップリング剤の有する加水分解性基〔Ｓｉ（ＯＲ５　）ｍ　Ｒ６　３−ｍ　−〕と、特定のフッ素系化合物の有する官能基（Ｒ１　）とが反応することにより、熱安定性および化学的安定性に優れたハイブリッドが形成される。
かかる加水分解性基としては、トリメトキシシリル基などのアルコキシシリル基を挙げることができる。
【００３６】
シランカップリング剤を示す上記一般式（ＩＩ）において、Ｒ７　は、ゴムのポリマー主鎖との反応性を有する有機官能基を示す。
ここに、反応性有機官能基（Ｒ７　）としては、アミノ基、メルカプト基、ビニル基、（メタ）アクリロイルオキシ基、エポキシ基、ウレイド基などを挙げることができる。これらのうち、不飽和結合を有するゴムのポリマー主鎖に対して反応性を有するメルカプト基、不飽和結合を有しないゴムのポリマー主鎖に対して反応性を有するビニル基などを好適なものとして挙げることができる。
このように、ゴムの種類（ポリマー主鎖中の不飽和結合の有無）に応じて、反応性有機官能基（Ｒ７　）を選択することによれば、特定のフッ素系化合物として同一種類の化合物を種々のゴムに対して使用することが可能となる。
【００３７】
本発明の表面処理方法においては、特定のフッ素系化合物と、シランカップリング剤とを、架橋ゴムからなるゴム基材の表面近傍に存在させる。
ここに、「ゴム基材の表面近傍に存在させる」態様には、特定のフッ素系化合物およびシランカップリング剤をゴム基材の表面に付着させる態様のほか、ゴム基材の内部における少なくとも表面近傍に、これらの化合物を含有させる態様が含まれる。
なお、特定のフッ素系化合物およびシランカップリング剤の全量をゴム基材の表面近傍に存在（偏在）させる必要はなく、特定のフッ素系化合物およびシランカップリング剤の少なくとも一方が、ゴム基材の内部に均一に含有されていてもよい。
【００３８】
架橋ゴムからなるゴム基材の表面近傍に、特定のフッ素系化合物と、シランカップリング剤とを存在させる方法としては、
（１）シランカップリング剤の溶液をゴム基材の表面に塗布するとともに、当該ゴム基材の表面に特定のフッ素系化合物の溶液を塗布する方法、
（２）特定のフッ素系化合物とシランカップリング剤との混合溶液をゴム基材の表面に塗布する方法を挙げることができる。
本発明において、「特定のフッ素系化合物とシランカップリング剤との混合溶液」とは、シランカップリング剤と、特定のフッ素系化合物とが、適宜の溶剤に溶解された溶液（本発明の表面処理剤）をいう。
【００３９】
上記（１）の方法において、「特定のフッ素系化合物の溶液」を構成する溶剤としては、水、メタノール、エタノール、テトラヒドロフラン、クロロホルム、ベンゼン、酢酸エチル、ジメチルスルホキシド（ＤＭＳＯ）、Ｎ，Ｎ−ジメチルホルムアミド（ＤＭＦ）、トルエン、アセトン、ヘキサン、および精密洗浄などの用途に使用される代替フロン（ＨＣＦＣ系，ＨＦＣ系，ＰＦＣ系）などを使用することができる。
また、上記（１）および上記（２）の方法において、「シランカップリング剤の溶液」または「混合溶液」を構成する溶剤としては、メタノール、エタノール、ヘキサンなどの有機溶剤を使用することができる。
【００４０】
上記（１）の方法で使用する「特定のフッ素系化合物の溶液」および上記（２）の方法で使用する「混合溶液」は、酸性またはアルカリ性であることが好ましく、酸性（ｐＨが６以下、特に３〜５）であることが特に好ましい。これにより、特定のフッ素系化合物の有する官能基（Ｒ１　）と、シランカップリング剤の加水分解性基との反応が効率的に行われ、ハイブリッドの形成が促進される。これらの溶液を酸性とするために添加含有される酸としては、塩酸、硝酸、硫酸などの無機酸；蟻酸、酢酸、プロピオン酸、ブタン酸、ペンタン酸などの有機酸を挙げることができ、これらのうち、酢酸が好ましい。
上記（１）および上記（２）の方法において、特定のフッ素系化合物および／またはシランカップリング剤の溶液を塗布する方法としては、特に限定されるものではないが、当該溶液中にゴム基材を浸漬する方法（浸漬法）が好ましい。
なお、塗布面積の広い大型のゴム基材に対する塗布方法としては、刷毛塗り、吹き付け・噴霧による方法、各種のコーターによる方法などを採用することができる。
【００４１】
＜ハイブリッド化＞
特定のフッ素系化合物と、シランカップリング剤とが表面近傍に存在しているゴム基材を加熱処理することにより、特定のフッ素系化合物（官能基Ｒ１　）と、シランカップリング剤（加水分解性基）とが反応してハイブリッド（特定のフッ素系化合物−シランカップリング剤のハイブリッド）が形成される。また、当該シランカップリング剤（反応性有機官能基Ｒ７　）と、架橋ゴムのポリマー主鎖とが反応して、前記特定のフッ素系化合物に由来の構造を含む当該ハイブリッドが当該ポリマー主鎖に結合する。
【００４２】
下記式（６）は、上記式（１）で示される特定のフッ素系化合物の加水分解物と、上記一般式（ＩＩ）で示されるシランカップリング剤（但し、ｍ＝３）の加水分解物との縮合反応により形成される、シロキサン結合を有するハイブリッド構造の一例を示している。なお、下記式（６）では、シランカップリング剤とポリマー主鎖との結合状態は示されていないが、本発明の方法により表面処理されたゴム製品において、実際には、当該シランカップリング剤は、有機官能基（Ｒ７　）によって架橋ゴムのポリマー主鎖と結合している。
【００４３】
【化１０】
2004067882.tif 000009
【００４４】
ゴム基材の加熱処理条件としては、（ａ）特定のフッ素系化合物とシランカップリング剤との縮合反応、（ｂ）シランカップリング剤と、架橋ゴムのポリマー主鎖との反応を十分に進行させる観点から規定される。具体的には、７０〜１８０℃で５〜６０分間とされる。加熱処理方法としては、恒温槽（オーブン）による加熱が好ましい。
【００４５】
本発明の方法による表面処理は、ベルト、プーリー、ホース、チューブ、ガスケット、Ｏリング、パッキン、ダイヤフラム、ワイパー、ロール、ケーブル、クッションパッド、印刷用ブランケット、グロメット、各種シール材および各種シート材などを構成するゴム基材に対して実施することができ、これらのゴム基材の表面に、非粘着性、表面潤滑性、撥水撥油性、防汚性、抗菌性および生理活性などを付与することができる。
【００４６】
【実施例】
以下、本発明の実施例について説明するが、本発明がこれらに限定されるものではない。なお、以下において「部」は「質量部」を意味するものとする。
【００４７】
〔調製例１〕
エタノール９５体積％と水５体積％からなる混合溶剤約１００ｍＬに、酢酸２滴を添加した後、当該混合溶剤に、上記式（１）で示される特定のフッ素系化合物を添加し、当該フッ素系化合物の濃度が１質量％の処理液を調製した。
【００４８】
〔調製例２〕
ＨＣＦＣ−２２５ｃａ（ＣＦ３　ＣＦ２　ＣＨＣｌ２　）と、ＨＣＦＣ−２２５ｃｂ（ＣＣｌＦ２　ＣＦ２　ＣＨＣｌＦ）との混合溶剤「アサヒクリンＡＫ−２２５」（旭硝子（株））約１００ｍＬに、酢酸２滴を添加した後、当該混合溶剤に、上記式（２）で示される特定のフッ素系化合物（但し、ｘａ＝２〜３）を添加して、均一に分散させることにより、当該フッ素系化合物の濃度が１質量％の処理液を調製した。
【００４９】
〔調製例３〕
メタノール９５体積％と水５体積％からなる混合溶剤約１００ｍＬに、酢酸２滴を添加した後、当該混合溶剤に、上記式（３）で示される特定のフッ素系化合物（但し、ｘｂ＝１〜１０、ｙｂ＝１〜１００）を添加し、当該フッ素系化合物の濃度が１質量％の処理液を調製した。
【００５０】
〔調製例４〕
エタノール９５体積％と水５体積％からなる混合溶剤約１００ｍＬに、酢酸２滴を添加した後、当該混合溶剤に、上記式（１）で示される特定のフッ素系化合物と、式：Ｓｉ（ＯＣＨ３　）３　−（ＣＨ２　）３　−ＳＨで示されるシランカップリング剤「Ａ−１８９」〔日本ユニカー（株）製〕とを添加し、当該フッ素系化合物の濃度が１質量％、当該シランカップリング剤の濃度が１質量％の処理液を調製した。
【００５１】
〔調製例５〕
ヘキサン約１００ｍＬに、酢酸２滴を添加した後、上記式（１）で示される特定のフッ素系化合物と、シランカップリング剤「Ａ−１８９」とを添加し、当該フッ素系化合物の濃度が５質量％、当該シランカップリング剤の濃度が１質量％の処理液（本発明の表面処理剤）を調製した。
【００５２】
＜実施例１＞
ニトリルゴム「Ｎｉｐｏｌ　ＤＮ２０２Ｈ」（日本ゼオン（株）製）１００部と、硫黄１部と、酸化亜鉛５部と、ステアリン酸「アデカ脂肪酸ＳＡ−３００」１部と、架橋促進剤「ノクセラーＺＴＣ」（大内新興化学（株）製）１部と、架橋促進剤「ノクセラーＴＯＴ−Ｎ」（大内新興化学（株）製）４部と、架橋促進剤「ノクセラーＤＭ」（大内新興化学（株）製）２部とを８インチロールにより混練することにより、ニトリルゴム組成物からなる未架橋ゴムシートを作製した。この未架橋ゴムシートを１５０℃で１０分間プレスによって加熱処理（架橋処理）することにより架橋ゴムシート（ゴム基材）を作製した。
【００５３】
次いで、得られた架橋ゴムシートを、式：Ｓｉ（ＯＣＨ３　）３　−（ＣＨ２　）３　−ＳＨで示されるシランカップリング剤「Ａ−１８９」〔日本ユニカー（株）製〕のエタノール溶液（濃度１質量％）中に３０分間浸漬し、当該架橋ゴムシートを室温にて乾燥して溶剤を除去した。
【００５４】
その後、当該架橋ゴムシートを、調製例１で得られた処理液中に３０分間浸漬し、当該架橋ゴムシートを室温にて乾燥して混合溶剤を除去した。
上記のようにして、特定のフッ素系化合物と、シランカップリング剤とを表面近傍に存在させた架橋ゴムシートを、換気機能を備えた恒温槽（１５０℃）内で１０分間加熱処理することにより、上記式（１）で示される特定のフッ素系化合物によって表面処理された架橋ゴムシートを製造した。
【００５５】
＜実施例２＞
実施例１と同一の組成の架橋ゴムシート（ゴム基材）を作製した。
次いで、得られた架橋ゴムシートを、シランカップリング剤「Ａ−１８９」のエタノール溶液（濃度１質量％）中に３０分間浸漬し、当該架橋ゴムシートを室温にて乾燥して溶剤を除去した。
その後、当該架橋ゴムシートを、調製例２で得られた処理液中に３０分間浸漬し、当該架橋ゴムシートを室温にて乾燥して混合溶剤を除去した。
上記のようにして、特定のフッ素系化合物と、シランカップリング剤とを表面近傍に存在させた架橋ゴムシートを、換気機能を備えた恒温槽（１５０℃）内で１０分間加熱処理することにより、上記式（２）で示される特定のフッ素系化合物によって表面処理された架橋ゴムシートを製造した。
【００５６】
＜実施例３＞
実施例１と同一の組成の架橋ゴムシート（ゴム基材）を作製した。
次いで、得られた架橋ゴムシートを、シランカップリング剤「Ａ−１８９」のエタノール溶液（濃度１質量％）中に３０分間浸漬し、当該架橋ゴムシートを室温にて乾燥して溶剤を除去した。
その後、当該架橋ゴムシートを、調製例３で得られた処理液中に３０分間浸漬し、当該架橋ゴムシートを室温にて乾燥して混合溶剤を除去した。
上記のようにして、特定のフッ素系化合物と、シランカップリング剤とを表面近傍に存在させた架橋ゴムシートを、換気機能を備えた恒温槽（１５０℃）内で１０分間加熱処理することにより、上記式（３）で示される特定のフッ素系化合物によって表面処理された架橋ゴムシートを製造した。
【００５７】
＜実施例４＞
実施例１と同一の組成の架橋ゴムシート（ゴム基材）を作製した。
次いで、得られた架橋ゴムシートを、調製例４で得られた処理液中に３０分間浸漬し、当該架橋ゴムシートを室温にて乾燥して混合溶剤を除去した。
上記のようにして、特定のフッ素系化合物と、シランカップリング剤とを表面近傍に存在させた架橋ゴムシートを、換気機能を備えた恒温槽（１５０℃）内で１０分間加熱処理することにより、上記式（１）で示される特定のフッ素系化合物によって表面処理された架橋ゴムシートを製造した。
【００５８】
＜比較例１＞
実施例１と同一の組成の架橋ゴムシート（ゴム基材）を作製した。
【００５９】
＜比較例２＞
実施例１と同一の組成の架橋ゴムシート（ゴム基材）を作製した。
次いで、得られた架橋ゴムシートを、調製例１で得られた処理液中に３０分間浸漬し、当該架橋ゴムシートを室温にて乾燥して混合溶剤を除去した。
上記のようにして、特定のフッ素系化合物を表面近傍に存在させた架橋ゴムシートを、換気機能を備えた恒温槽（１５０℃）内で１０分間加熱処理することにより、上記式（１）で示される特定のフッ素系化合物によって表面処理された架橋ゴムシートを製造した。この比較例は、シランカップリング剤を、ゴム基材である架橋ゴムシートの表面近傍に存在させないで表面処理した例である。
【００６０】
＜比較例３＞
実施例１と同一の組成の架橋ゴムシート（ゴム基材）を作製した。
次いで、得られた架橋ゴムシートを、調製例２で得られた処理液中に３０分間浸漬し、当該架橋ゴムシートを室温にて乾燥して混合溶剤を除去した。
上記のようにして、特定のフッ素系化合物を表面近傍に存在させた架橋ゴムシートを、換気機能を備えた恒温槽（１５０℃）内で１０分間加熱処理することにより、上記式（２）で示される特定のフッ素系化合物によって表面処理された架橋ゴムシートを製造した。この比較例は、シランカップリング剤を、ゴム基材である架橋ゴムシートの表面近傍に存在させないで表面処理した例である。
【００６１】
＜比較例４＞
実施例１と同一の組成の架橋ゴムシート（ゴム基材）を作製した。
次いで、得られた架橋ゴムシートを、調製例３で得られた処理液中に３０分間浸漬し、当該架橋ゴムシートを室温にて乾燥して混合溶剤を除去した。
上記のようにして、特定のフッ素系化合物を表面近傍に存在させた架橋ゴムシートを、換気機能を備えた恒温槽（１５０℃）内で１０分間加熱処理することにより、上記式（３）で示される特定のフッ素系化合物によって表面処理された架橋ゴムシートを製造した。ゴム基材である架橋ゴムシートの表面近傍に存在させないで表面処理した例である。
【００６２】
＜シートの評価（その１）＞
〔フッ素原子の存在量（初期値および溶剤抽出後の保持率）〕：
実施例１〜４および比較例１〜４で得られた架橋ゴムシートの各々について、Ｘ線光電子分光分析装置（ＸＰＳ）により、シート表面におけるフッ素原子の存在量（炭素原子１個あたりのフッ素原子の個数）を測定した。この存在量が多いほど、撥水性および撥油性などの表面特性に優れているといえる。結果を下記表１に示す。測定条件は、次のとおりである。
【００６３】
（測定条件）
・使用機種：Ｐｅｒｋｉｎ　Ｅｌｍｅｒ　ＰＨＩ　５６００　ＥＳＣＡ　Ｓｙｓｔｅｍ，
・室内の圧力（減圧条件）：２．８×１０−７Ｐａ，
・補正：中和銃にてＣ１ｓを２８５．０ｅＶに補正，
・Ｘ線：ＡｌＫαモノクロＸ線，
・Ｘ線照射角度：４５°〜５５°，
・測定領域：８００μｍ×２０００μｍ
【００６４】
また、上記の実施例１〜４および比較例１〜４で得られた架橋ゴムシートの各々について、下記表１に示す各溶剤との接触処理（ソックスレー抽出，抽出時間＝１２時間）を行った後に、シート表面におけるフッ素原子の存在量を再度測定し、抽出前（初期値）に対する保持率を求めた。この保持率が９０％以上であれば、当該溶剤を接触させても、架橋ゴムシートの表面処理層により発現される所期の表面特性が消滅または減殺されることはないといえる。結果を併せて下記表１に示す。
【００６５】
【表１】
2004067882.tif 000010
【００６６】
＜実施例５＞
ニトリルゴム「ＪＳＲ　Ｎ２４０Ｓ」（ジェイエスアール（株）製）１００部と、老化防止剤「ノクラックＣＤ」１．５部と、ステアリン酸「アデカ脂肪酸ＳＡ−３００」１．５部と、酸化亜鉛５部と、カーボンブラック「サーマックスＭＴ」７０部と、炭酸カルシウム「白艶華ＣＣ」（白石工業（株）製）１０部と、フタル酸ジオクチル（ＤＯＰ）３０部と、硫黄０．３部と、架橋促進剤「ノクセラーＴＴ」（大内新興化学（株）製）１．５部と、架橋促進剤「ノクセラーＣＺ−Ｇ」（大内新興化学（株）製）１．５部とを８インチロールによって混練してニトリルゴム組成物からなる未架橋ゴムを得た。次いで、この未架橋ゴムを、熱プレスを用いて１５０℃で２０分間にわたり加熱処理することにより、ニトリルゴムからなる架橋ゴムシート（ゴム基材）を作製した。
【００６７】
次いで、調製例５で得られた処理液〔特定のフッ素系化合物（５質量％）と、シランカップリング剤（１質量％）とのヘキサン溶液〕中に当該架橋ゴムシートを１０分間浸漬し、その後、当該架橋ゴムシートを室温で３０分間乾燥して溶剤を除去した。このようにして、特定のフッ素系化合物と、シランカップリング剤とを表面近傍に存在させた架橋ゴムシートを、換気機能を備えた恒温槽（１５０℃）内で１０分間加熱処理することにより、上記式（１）で示される特定のフッ素系化合物によって表面処理された架橋ゴムシートを製造した。
【００６８】
＜実施例６＞
シリコーンゴム「ＳＥ６７４９Ｕ」〔東レ・ダウコーニング・シリコーン（株）製〕１００部と、２，５−ジメチル２．５−ジ（ｔ−ブチルパーオキシ）ヘキサン５０％ペースト「ＲＣ−４（５０Ｐ）」（同社製）０．８部とを８インチロールによって混練してニトリルゴム組成物からなる未架橋ゴムを得た。次いで、この未架橋ゴムを、熱プレスを用いて１７０℃で１０分間、更に、２００℃で４時間にわたり加熱処理することにより、シリコーンゴムからなる架橋ゴムシート（ゴム基材）を作製した。
次いで、実施例５と同様にして、この架橋ゴムシートに浸漬処理、乾燥処理および加熱処理を行うことにより、上記式（１）で示される特定のフッ素系化合物によって表面処理された架橋ゴムシートを製造した。
【００６９】
＜シートの評価（その２）＞
実施例５により得られた架橋ゴムシート（表面処理されたニトリルゴムシート）、表面処理を施していない架橋ゴムシート（ニトリルゴムからなるゴム基材）、実施例６により得られた架橋ゴムシート（表面処理されたシリコーンゴムシート）、表面処理を施していない架橋ゴムシート（シリコーンゴムからなるゴム基材）の各々について、粘着力および動摩擦係数の測定を行い、表面の非粘着性および潤滑性を評価した。測定は、温度２３℃、相対湿度４０％の環境下で行った。測定方法は、下記のとおりである。結果を下記表２に示す。
【００７０】
〔粘着力〕
ＪＩＳ　Ｚ　０２３７に準拠して、ステンレス板に対する粘着力（９０°剥離力）を測定した。
具体的には、エタノールで洗浄されたステンレス板の表面に、架橋ゴムシートからなる試験片（幅２０ｍｍ×長さ１８０ｍｍ）を積重し、この積重体に約１０Ｎ／ｃｍ幅の押圧力が付与されるよう、当該試験片の上に、直径９５ｍｍのローラを約３００ｍｍ／分の速度で３往復にわたり走行させることにより、ステンレス板に試験片を圧着させた。この積重体を室温下に２０分間放置した後、２００ｍｍ／分の剥離速度で９０°剥離力を測定した。
【００７１】
〔動摩擦係数〕
ＡＳＴＭ　Ｄ　１８９４に準拠して、コピー紙を相手材としたときの動摩擦係数を測定した。ここに、試験片の形状を２５ｍｍ×６３ｍｍとし、滑り片の質量を約２００ｇとし、試験速度を１５０ｍｍ／分とした。
【００７２】
【表２】
2004067882.tif 000011
【００７３】
表２に示す結果から、本発明の方法により表面処理されたゴム製品は、非粘着性を有し、表面潤滑性に優れていることが理解される。
なお、このような優れた表面特性は、表１に示した種々の溶剤との接触処理（ソックスレー抽出，抽出時間＝１２時間）を行うことによっても失われることはなかった。
【００７４】
【発明の効果】
本発明の表面処理方法によれば、特定のフッ素系化合物に由来の構造を、ゴム基材のポリマー主鎖に確実かつ効率的に結合させることができ、この結果、当該フッ素系化合物による表面処理効果を、種々の溶剤との接触によっても消滅または減殺されることなく安定的に発現させることができる。
また、処理されるゴムの種類に応じて、シランカップリング剤の反応性有機官能基を選択することにより、特定のフッ素系化合物として、同一種類の化合物を種々のゴムに対して使用することが可能となる。
本発明の表面処理剤によれば、これを塗布してなるゴム基材の表面近傍に、特定のフッ素系化合物と、シランカップリング剤とを効率的に存在させることができる。